(57)【要約】【課題】  新規な構成の藻類等の発生を促進させることのできるコンクリート成型体を提供すること。【解決手段】  藻場等に水没させて使用するコンクリート成型体（魚礁ブロック）２０。ステビア等の植物性資材の海生生物賦活材を分散含有させたポーラスコンクリート（透水コンクリート）１８で魚礁用自然石１７を保持して漁礁ブロックとする。【選択図】  図２
2005143431.tif 000002
【特許請求の範囲】
【請求項１】
植物性資材の水生生物賦活材が、コンクリート中に分散含有されてなることを特徴とするコンクリート成型体。
【請求項２】
前記コンクリートがポーラスコンクリートであることを特徴とする請求項１記載のコンクリート成型体。
【請求項３】
さらに、魚礁用自然石が前記コンクリートに保持されてなることを特徴とする請求項１記載のコンクリート成型体。
【請求項４】
前記水生生物賦活材が、賦活有効成分を有する植物の微粉砕物（通常、１００メッシュアンダー：約１５０μｍ以下）、植物抽出液（エキス）及び該抽出液結晶粉末、及び、それらから形成した顆粒体の群から選択される１種又は２種以上からなることを特徴とする請求項１、２又は３記載のコンクリート成型体。
【請求項５】
賦活有効成分を有する植物性資材がステビア資材又はそれに準ずる効能を有する植物資材であることを特徴とする請求項１、２又は３記載のコンクリート成型体。
【請求項６】
前記顆粒体が、ステビアの葉及び／又は茎の微粉砕物１００質量部に対してステビア抽出液５〜５０質量部を配合組成のステビア成分を有するとともに、該ステビア成分１００質量部に対して天然バインダ０〜１０質量部が配合されたものであることを特徴とするポーラスコンクリート素材。
【請求項７】
前記成型体が、鉄骨（網状体を含む。）補強されるとともに、適宜、保持用孔を備えていることを特徴とする請求項１〜６いずれか記載のコンクリート成型体。
【請求項８】
請求項１〜７いずれか記載のコンクリート成型体を、1個又は複数個、藻場に水没させて使用することを特徴とする藻場賦活化法。
【請求項９】
セメント、水及び骨材からなり含有するコンクリート材１ｍ3に対して、ステビア抽出液５０〜８００ｃｃ及びステビア顆粒体１〜５ｋｇが混合されて調製されてなることを特徴とするコンクリート素材。
【請求項１０】
請求項９記載の前記コンクリート素材を用いて、護岸構造体ないし藻場形成構造体の水接触面側を被覆施工することを特徴とする水生生物増殖コンクリート層の形成方法。
【発明の詳細な説明】
【技術分野】
【０００１】
本発明は、護岸壁に取付けたり、魚礁ブロック等として使用したりして水生生物（主として海生生物）を賦活させる、特に藻類を増殖させるのに好適なコンクリート成型体及びコンクリート素材に関する。
【０００２】
ここでは、水生生物として、海生生物を主として例に採り説明するが、淡水生物の場合にも、本発明は適用できるものである。
【背景技術】
【０００３】
近年、海洋汚染により、藻場の必要性が見直されてきている。藻類の繁殖は、環境保全（水質浄化等）、さらには、人工魚礁（特に、増殖・養殖用）における餌料として重要である。
【０００４】
このため、一般に、ポーラスコンクリート（透水コンクリート）からなる構造体（ブロック等）を、護岸ブロック、魚礁ブロックとして、又は、その一部として使用されている。
【０００５】
すなわち、ポーラスコンクリートブロックは、無数の連続・独立空隙の中に微生物が、さらには、表面には藻類が増殖して、水質浄化や餌料供給に寄与する。
【０００６】
しかし、通常のコンクリート素材（組成物）のみからなるポーラスコンクリートブロックでは、藻類の発生までに時間がかかる。
【０００７】
このため、貝殻・魚の骨等の粉砕物・無粉砕物を組成中に含有させたコンクリート製の魚礁用ブロック（特許文献１）や、鉄イオンの溶出を促す鋼繊維及びカルシウムイオンの溶出を促す化石貝殻を組成中に含有させた多孔質植藻ブロック（特許文献２）が提案されている。
【０００８】
また、水質浄化のための技術としては、ポーラスコンクリート製本体に、火山灰と硫酸第一鉄との混合物を焼成したリン吸着剤塊を装着一体化した水質浄化ブロックが提案されている（特許文献３）。
【０００９】
さらに、本発明で水性生物賦活材として代表的に使用するステビアを植物賦活材として使用する先行技術文献情報としては、下記特許文献４が存在する。
【特許文献１】特開２０００−４１５２５号公報
【特許文献２】特開２００２−３１５４６８号公報
【特許文献３】特開平１０−２６３５３１号公報
【特許文献４】特開平１０−２３３４６８号公報
【発明の開示】
【発明が解決しようとする課題】
【００１０】
本発明は、上記にかんがみて、上記特許文献等に記載されていない、新規な構成の藻類等の発生を促進させることのできるコンクリート成型体及びコンクリート素材を提供することを目的とする。
【課題を解決するための手段】
【００１１】
本発明のコンクリート成型体は、上記課題を下記構成により解決するものである。
【００１２】
植物性資材の水生生物賦活材が、コンクリート中に分散含有されてなることを特徴とする。
【００１３】
藻類の増殖（成長促進）のために、配合される補助剤（副資材）として、植物性（植物起源）等の有機性賦活材を、コンクリート素材中に配合した技術は、本発明者らが知る限りにおいて存在しない。
【００１４】
その理由は、(1)コンクリート素材を調製するに際して、有機性賦活材が浮いてしまって均一分散が困難である、(2)たとえ、有機コンクリート成型体を魚礁ブロック等として水中（海中）に沈めた場合、有機性賦活材は腐敗し易く、有害バクテリアの繁殖のおそれがある、さらには、有機性賦活材（特に液状の場合）が水中に逸散して、効果の持続性がない、等と考えられる。
【００１５】
そして、本発明のコンクリート成型体は、後述の実施例で示す如く、特にステビア資材の有機性賦活材を使用した場合、藻類の増殖作用は顕著なものがある。
【００１６】
上記コンクリート成型体において、コンクリートとしてはポーラスコンクリート（透水性コンクリート）が望ましい。汎用の非透水性コンクリートでもよいが、ポーラスコンクリートの方が、内部における微生物繁殖により、さらなる藻類繁殖が期待できる。
【００１７】
また、上記コンクリート成型体において、魚礁用自然石をコンクリートで保持されている形態とすることもできる。この場合は、自然石の有するミネラル作用の藻類繁殖への寄与が期待できる。
【００１８】
上記水生生物賦活材は、賦活有効成分を有する植物の微粉砕物（通常、８０メッシュアンダー：約１７５μｍ以下）、植物抽出液（エキス）及び該抽出液結晶粉末、及び、それらから形成した顆粒体の群から選択される１種又は２種以上からなるものを使用することが望ましい。植物の根部、茎（幹）部、葉部の伐採物やそれらのチップ体でもよいが、上記のような微粉体ないし液状物のものがコンクリート中に均一分散させ易い。
【００１９】
上記コンクリート成型体において、賦活有効成分を有する植物としては、ステビアが好適に使用可能である。
【００２０】
上記各コンクリート成型体は、鉄骨（網状体を含む。）補強されるとともに、適宜、保持用孔を備えていることが望ましい。耐久性が向上するともに、取り扱い性も向上する。
【００２１】
上記各コンクリート成型体は、１個又は複数個（通常、複数個）を、藻場に水没させて使用する。
【００２２】
本発明のコンクリート成型体を形成するコンクリート素材は、賦活有効成分を有する植物資材をステビアとした場合、具体的態様は、基本的には、セメント、水及び骨材からなり１ｍ3に対して、ステビア抽出液５０〜８００ｃｃ及びステビア顆粒体１〜５ｋｇが混合されて調製されてなる構成とする。
【００２３】
そして、上各コンクリート素材は、ブロック等の成型体の材料としてばかりでなく、護岸構造体ないし藻場形成構造体の水接触面側の被覆施工にも使用できる。
【発明を実施するための最良の形態】
【００２４】
以下、本発明の実施形態について詳細に説明を行う。なお、本明細書において、配合を表す「部」、「％」等は、特に断らない限り、質量単位である。
【００２５】
本発明のコンクリート成型体は、植物性資材の海生生物（水性生物）賦活材が、コンクリート中に分散含有されてなるものである。ここでは、コンクリートとしてポーラスコンクリート（透水コンクリート）を主として例にとり説明するが、本発明は、汎用の非透水コンクリートにも基本的には同様である。
【００２６】
ここで、海生生物（水性生物）としては、藻類（海藻：コンブ、ワカメ、ヒジキ等の胞子植物、海草：アマモ、スガモ等の種子植物）、魚介類を指す。
【００２７】
ここで、ポーラスコンクリートとは、普通（汎用）のコンクリート（通常、非透水性）に比して、細骨材に対する粗骨材の比率を極端に多く配合して製造される多孔質コンクリートをいう（特許文献３（０００５欄））
参照）。
【００２８】
また、細骨材とは、５ｍｍふるいを８５ｗｔ％以上通過するものをいい、粗骨材とは５ｍｍふるいを８５ｗｔ％以上留まるものをいう（ＪＡＳＳ５）。
【００２９】
本実施形態では、例えば、粒径５〜１０ｍｍオン〜１５〜２０ｍｍアンダー、特に粒径１０ｍｍ前後の粗骨材を５０％以上とするものを使用することが望ましい。藻類が増殖する空隙を得やすいためである。
【００３０】
なお、骨材としては普通骨材を使用するが、軽量骨材であってもよい。
【００３１】
セメントは、通常、普通ポルトランドセメント（ＪＩＳ  Ｒ  ５２１０）を使用する。
【００３２】
そして、骨材のセメントに対する配合比率は、慣用のものとする。
【００３３】
また、これらの、セメント、骨材さらには凝結硬化のための水の基本成分に加えて、通常、コンクリートに配合される副資材、例えば、コンクリート用表面活性剤（ＡＥ剤、分散剤、湿潤剤等）、凝結・硬化調製剤、合成樹脂混和剤を適宜配合することができる。
【００３４】
上記海生生物賦活材として植物性資材を使用するのは、植物性のものは動物性に比して、腐敗し難いためである。
【００３５】
また、海生生物賦活材は、それらに活性を与えるものなら、特に限定されない。たとえば、植物性資材としてステビア及びステビアと同等の賦活性を有するものを挙げることができる。
【００３６】
海生生物賦活材としては、賦活有効成分を有する植物の微粉砕物（通常、８０メッシュアンダー：約１７５μｍ以下）、植物抽出液（エキス）及び該抽出液結晶粉末、及び、それらから形成した顆粒体（ステビア顆粒体）の群から選択される１種又は２種以上からなるものを好適に使用する。これらのものは分散性が良好である。なお、植物の根部、茎（幹）部、葉部の伐採物やそれらのチップ体でも勿論よい。
【００３７】
なお、賦活材として、上記植物性資材のものの他に、前記特許文献１・２等で記載されているカルシウム資材や鉄資材、さらには、特許文献３等に記載されているリン吸着剤を適宜配合することもできる。
【００３８】
また、上記コンクリート成型体は、鉄骨（網状体を含む。）補強されるとともに、適宜、保持用孔を備えていることが望ましい。耐久性が向上するともに、取り扱い性も向上する。
【００３９】
本発明のポーラスコンクリート成型体は、賦活有効成分を有する植物資材をステビアとした場合、例えば、下記の如く製造する。
【００４０】
セメント、粗骨材（適宜細骨材を含有させてもよい。）にセメントの凝結硬化に十分な量の水を加えて混練した基本配合物（コンクリート材）１ｍ3に対して、ステビア抽出液５０〜８００ｃｃ及びステビア顆粒体（３〜１０ｍｍφ）１〜５ｋｇを添加混合してコンクリート素材を調製する。
【００４１】
この際、育苗のために、積極的に海藻胞子や海草種子を同時に、上記ステビア顆粒体を介して又は介さずに配合してもよい。
【００４２】
上記ステビア顆粒体の具体的態様は、有効成分資料としてステビアの葉及び／又は茎の微粉砕物１００部に対してステビア抽出液５〜１５部を配合したものを使用し、該有効成分資料１００部に対してグルテン（小麦粉）等の天然バインダ０〜１０部を配合したものである。
【００４３】
成型対応量のコンクリート素材の半分を、先ず、穴賦形棒体を配設した成型型枠内に流し込み、続いて、所定大きさの組鉄骨１２を配設した後、コンクリート素材の残りの半分を流し込む。そして、凝結・硬化反応により養生硬化させた後、型枠を取り外して、コンクリートブロック（コンクリート成型体）１４とする（図１参照）。なお、保持孔１６は、後からドリル等で穿孔してもよい。また、このときの成型体の大きさは、取り扱い態様（人手又は重機などの機械）により異なるが、例えば、３００ｍｍ×２００ｍｍ×６０ｍｍｔとする。
【００４４】
こうして製造したコンクリート成型体は、ボルトを使用して、護岸ブロックに取付けたり、紐体で繋留して藻場に沈めたりして、使用する。
【００４５】
なお、上記において、コンクリート成型体とせずに、コンクリート素材を、直接、護岸構造体ないし藻場形成構造体の水接触面側を被覆させて使用しても、本発明の効果（藻類の増殖）が期待できるものである。
【００４６】
また、図２に示すものは、別の実施形態で、基材コンクリート１５上に、魚礁用天然石（例えば、紀州石）１７をステビア入りコンクリート１８で固めて（保持して）魚礁ブロック２０としたものである。大きさは、重機で魚礁に沈めることを予定しているため、例えば、図２において、Ｗ：８００ｍｍ、Ｌ：１２５０ｍｍ、Ｈ１：２４０ｍｍ、Ｈ２：６０ｍｍ、Ｈ：５００ｍｍとする。このとき、魚礁用天然石１個の大きさは、長径８００×短径３００ｍｍ以下のものを使用する。また、平面占有率は、１０〜９０％とする。なお、ステビア入りコンクリートは、通常、ポーラスとするが、非ポーラスであってもよい。なお、この魚礁ブロックも、上記と同様にして組み鉄骨を使用して製造する。
【実施例】
【００４７】
本発明の効果を確認するために行なった実施例について説明する。
【００４８】
コンクリート素材１ｍ3（セメントに１０ｍｍ骨材及び水を加えて混練したもの）にステビア賦活材（ステビア抽出液４００ｍＬ＋ステビア５ｍｍペレット５ｋｇ）を添加して混合し、実施例のコンクリート素材を調製した。
【００４９】
なお、ステビア５ｍｍペレットは、下記の如く調製したものである。
【００５０】
ステビアの茎・葉の微粉砕物（抹茶状）１００部にステビア抽出液１０部を添加して水分を１０％前後に調節したものをペレット状としたものである。
【００５１】
上記においてステビア賦活材を添加しないものを比較例のコンクリート素材とした。
【００５２】
そして、型枠（平面内寸法：２００×３００）と６ｍｍφ丸鋼の縦３本・横２本の組鉄骨を用いて、１０ｍｍφの孔を有する実施例・比較例の各コンクリートブロックを調製した。
【００５３】
各実施例及び比較例のコンクリートブロックを、三重県志摩郡浜島町において、２０００３年６月１８日に深さ５ｍにそれぞれロープで繋留沈設して繁殖試験を行った。
【００５４】
そして、同年７月11日に引き上げたところ、図３・４に示す如く、実施例のブロック表面に海藻（主としてテングサ）が繁殖していたのに対し、比較例のブロック表面には、ほとんど海藻の生育が見られなかった。
【図面の簡単な説明】
【００５５】
【図１】本発明のコンクリートブロック成型体の一例を示す斜視図である。
【図２】同じく他の例を示す斜視図である。
【図３】繁殖試験後における実施例のブロックの写真である。
【図４】同じく比較例のブロック写真である。
【符号の説明】
【００５６】
１４    コンクリートブロック（コンクリート成型体）
１５    基材コンクリート
１７    魚礁用天然石
１８    ステビア入りコンクリート
２０    魚礁ブロック
【図１】
2005143431.tif 000003
【図２】
2005143431.tif 000004
【図３】
2005143431.tif 000005
【図４】
2005143431.tif 000006